(57)【要約】【課題】小径の非貫通穴を有するプリント配線板であってもソルダレジストインキの塗装時に非貫通穴内に気泡残りが発生することはなく、非貫通穴内の導電層が露出してその部分から導電層の腐食が進行し、電気的信頼性を劣化させるということの心配のないプリント配線板の製造方法を提供することを目的とする。【解決手段】帯電させたインキを霧化して塗装する第一の塗装工程と、第一の塗装工程により形成した塗装面の上に更に帯電させたインキを霧化して塗装する第二の塗装工程からなり、第一の塗装工程で霧化したインキの平均粒子径は第二の塗装工程で霧化したインキの平均粒子径よりも小さい構成を有している。【選択図】図１
2013207025.tif 000002
【特許請求の範囲】
【請求項１】
表面に凹凸を有するプリント配線板に対して、帯電させたインキを霧化して塗装する第一の塗装工程と、前記第一の塗装工程により形成した塗装面の上に更に帯電させたインキを霧化して塗装する第二の塗装工程からなり、第一の塗装工程で霧化したインキの平均粒子径は第二の塗装工程で霧化したインキの平均粒子径よりも小さいことを特徴とするプリント配線板の製造方法。
【請求項２】
霧化する手段として回転霧化方式のベル型塗装ガンを用いることを特徴とする請求項１に記載のプリント配線板の製造方法。
【請求項３】
第一の塗装工程のベル回転数を第二の塗装工程のベル回転数よりも大きくすることにより、第一の塗装工程で霧化したインキの平均粒子径を第二の塗装工程で霧化したインキの平均粒子径よりも小さくすることを特徴とする請求項２に記載のプリント配線板の製造方法。
【請求項４】
第一の塗装工程のベルの直径を第二の塗装工程のベルの直径よりも大きくすることにより、第一の塗装工程で霧化したインキの平均粒子径を第二の塗装工程で霧化したインキの平均粒子径よりも小さくすることを特徴とする請求項２に記載のプリント配線板の製造方法。
【請求項５】
第一の塗装工程のベルへのインキ供給量を第二の塗装工程のベルへのインキ供給量よりも少なくすることにより、第一の塗装工程で霧化したインキの平均粒子径を第二の塗装工程で霧化したインキの平均粒子径よりも小さくすることを特徴とする請求項２に記載のプリント配線板の製造方法。
【請求項６】
第一の塗装工程で霧化するインキ粘度は第二の塗装工程で霧化するインキ粘度よりも小さいことを特徴とする請求項１に記載のプリント配線板の製造方法。
【請求項７】
第一の塗装工程の後、第二の塗装工程の前に、第一の塗装工程で塗装したインキを乾燥させる工程を有することを特徴とする請求項１に記載のプリント配線板の製造方法。
【請求項８】
表面に凹凸を有するプリント配線板は、絶縁樹脂層の上に導電層による配線が形成されたプリント配線板であることを特徴とする請求項１に記載のプリント配線板の製造方法。
【請求項９】
表面に凹凸を有するプリント配線板は、非貫通穴が形成されたプリント配線板であることを特徴とする請求項１に記載のプリント配線板の製造方法。
【発明の詳細な説明】
【技術分野】
【０００１】
本発明はパソコン、移動体通信用電話機、ビデオカメラ等の各種電子機器に用いられるプリント配線板の製造方法に関するものである。
【背景技術】
【０００２】
近年、電子機器の高機能化、高密度化に伴い、電子部品は、ますます小型化、高集積化、高速化、多ピン化の傾向にある。これに伴って、プリント配線板も高密度化が進み、表面の導電層と内層の導電層を非貫通穴で電気的に接続する所謂ビルドアッププリント配線板が一般的になってきた。この非貫通穴の電気的接続を金属めっきで行う場合には、非貫通穴内を金属めっきで埋めてしまう所謂ビアフィルめっきタイプと、非貫通穴壁に沿って金属めっきを行う所謂ディンプルめっきタイプが実用化されている。
【０００３】
両者はそれぞれに利点があり、製品の用途によって使い分けることができる。
【０００４】
ビアフィルめっきタイプの場合は非貫通穴の表面が平滑になるため、この直上に電子部品を実装することができ、またビルドアップ層を２層以上重ねる際には非貫通穴の上に更に非貫通穴を形成するというビアオンビアの構造をとることができるので、高密度実装用途に適している。
【０００５】
一方ディンプルめっきタイプの場合は上記の構造はとれないものの、めっき時間が短くて済むという利点があり、汎用用途の大量生産に適している。
【０００６】
この内、ディンプルめっきタイプの非貫通穴を有するビルドアッププリント配線板では、非貫通穴の部分が表面から窪んだ形状となるので、この窪みの部分に気泡残りが発生することなくソルダレジスト形成を行うことが重要となる。
【０００７】
以下に従来のプリント配線板の製造方法について説明する。
【０００８】
一般に絶縁樹脂層上の導電層に配線形成を行った後に、導電層の部品はんだ付け実装に使用する箇所および外部との接点に使用する箇所を除いた部分はソルダレジストで被覆することになる。このソルダレジストの形成は現在では、プリント配線板の全面に紫外線感光性のソルダレジストインキを塗布、乾燥後に、ネガパターンの露光用フィルムなどを介して紫外線を照射する露光工程で必要な部分を選択的に光重合させ、次に、未露光部を炭酸ナトリウム水溶液などで現像除去するという写真法が主流となっている。
【０００９】
ここでのソルダレジストインキ塗布方法としては、各種提唱されているが、近年、帯電させたソルダレジストインキを霧化して静電力によって塗装する静電スプレー塗装が普及してきている。
【００１０】
次にこの静電スプレー塗装について図を用いて説明する。
【００１１】
図３は従来のプリント配線板の製造方法を示す斜視図である。図３に示すとおり、塗装に先立ち被塗物である配線形成を施したプリント配線板１をチャッキング治具３で吊り下げ、アース板２を背面にし、これと略平行な位置に配置する。プリント配線板１の前面にはソルダレジストインキ５を霧化噴射することができるスプレーガン４を配置するものとする。ここでは、チャッキング治具３を介してアースされたプリント配線板１を陽極とし、スプレーガン４を陰極としてこれに負の高電圧を与えて、これら両極間に電界を発生させる。スプレーガン４内に蓄えられたソルダレジストインキ５は負に帯電されて霧化噴射されるので、陽極であるプリント配線板１に向かって静電力によって効率よく塗装される。
【００１２】
スプレーガン４は上下に移動することができ、これによりチャッキング治具３に吊り下げられたプリント配線板１の上下方向に亘ってソルダレジストインキ５を塗装することができる。また、プリント配線板１もしくはスプレーガン４はお互いに水平方向に相対位置を変化させることが可能であり、これによりプリント配線板１の水平方向に亘ってソルダレジストインキ５を塗装することができる。
【００１３】
この動作をプリント配線板１の両面各々に対して行うことにより、プリント配線板１の両面をソルダレジストインキ５で被覆することができる。また、プリント配線板１の同一面に対して上記の塗装動作を２度、３度と繰り返し行うことにより通常よりも厚い塗装膜厚を確保する方法も実用化されている。
【００１４】
プリント配線板１の背面に設置されたアース板２は、プリント配線板１が存在する領域から外れた領域に噴射されたソルダレジストインキ５を回収し、塗装設備内部の壁面や床面がソルダレジストインキ５で汚れることを防ぐようにするためのものである。
【００１５】
なお、この出願の発明に関連する先行技術文献情報としては、例えば、特許文献１が知られている。
【先行技術文献】
【特許文献】
【００１６】
【特許文献１】特開２００８−１０３５０６号公報
【発明の概要】
【発明が解決しようとする課題】
【００１７】
しかしながら上記の従来のプリント配線板の製造方法では、次のようなことが課題として懸念されている。すなわち、今後更なる高密度化が進み、径が０．２ｍｍ以下の小径の非貫通穴を有するプリント配線板に対して、上記の静電スプレー塗装にて対応することを想定した場合、ソルダレジストインキの塗装時に０．２ｍｍ以下の小径の非貫通穴の部分に気泡残りが発生する可能性があり、この危険性は０．１ｍｍ以下の小径の非貫通穴において顕著となる。
【００１８】
通常、塗装時に霧化されたソルダレジストインクの平均粒径は４０μｍ〜５０μｍ、最大粒径は９０μｍ〜１００μｍであり、この条件下における我々の実験では、非貫通穴の径が１００μｍ以下にて気泡残りが発生することが確認できた。この実験結果から気泡残り発生のメカニズムとしては、非貫通穴の径が小径化して塗装時に霧化されたソルダレジストインキの最大粒径に接近した場合、ソルダレジスト粒子が非貫通穴内に入り込まずに非貫通穴を塞いでしまってエアー噛みの状態が発生するものと推測できる。
【００１９】
ソルダレジストインキの塗装時に非貫通穴の部分に気泡残りが発生すると、後のソルダレジスト硬化等の工程においてこの気泡が弾けて非貫通穴内の導電層が露出し、更にその部分から導電層の腐食が進行し、電気的信頼性を劣化させるということが懸念されるようになる。
【００２０】
本発明は上記従来の問題点を解決するものであり、ソルダレジストインキの塗装時に非貫通穴の部分に気泡残りが発生することなく、更にその部分から導電層が腐食されて電気的信頼性を劣化させるというようなことの心配のないプリント配線板の製造方法を提供することを目的とする。
【課題を解決するための手段】
【００２１】
この目的を達成するために本発明のプリント配線板の製造方法は、表面に凹凸を有するプリント配線板に対して、帯電させたインキを霧化して塗装する第一の塗装工程と、前記第一の塗装工程により形成した塗装面の上に更に帯電させたインキを霧化して塗装する第二の塗装工程からなり、第一の塗装工程で霧化したインキの平均粒子径は第二の塗装工程で霧化したインキの平均粒子径よりも小さいというものである。
【００２２】
この構成によって、まず第一の塗装工程において、平均粒子径が小さい霧化したソルダレジストインキがプリント配線板の表面に設けられた小径の非貫通穴等の凹部に対しても入り込むことができ、ソルダレジストインキが凹部を塞いでしまって気泡残りが発生するということはない。さらに第二の塗装工程において、平均粒子径が第一の塗装工程におけるよりも大きくなるように霧化したソルダレジストインキによってプリント配線板が塗装されるので、十分なソルダレジスト厚を確保することができ、プリント配線板表面に形成された導電層を確実に被覆することができるという作用を有する。
【００２３】
また本発明のプリント配線板の製造方法は、霧化する手段として回転霧化方式のベル型塗装ガンを用いるというものである。この構成によって、霧化したソルダレジストインキの平均粒子径は、回転霧化方式のベル型塗装ガンの塗装条件を設定することで容易に制御することができ、第一の塗装工程と第二の塗装工程のソルダレジストインキの平均粒子径を容易に変化させることができるという作用を有する。
【００２４】
また本発明のプリント配線板の製造方法は、第一の塗装工程のベル回転数を第二の塗装工程のベル回転数よりも大きくすることにより、第一の塗装工程で霧化したインキの平均粒子径を第二の塗装工程で霧化したインキの平均粒子径よりも小さくするというものである。この構成によって、霧化したソルダレジストインキの平均粒子径は、回転霧化方式のベル型塗装ガンのベル回転数を設定することで容易に制御することができ、第一の塗装工程と第二の塗装工程のソルダレジストインキの平均粒子径を容易に変化させることができるという作用を有する。
【００２５】
また本発明のプリント配線板の製造方法は、第一の塗装工程のベルの直径を第二の塗装工程のベルの直径よりも大きくすることにより、第一の塗装工程で霧化したインキの平均粒子径を第二の塗装工程で霧化したインキの平均粒子径よりも小さくするというものである。この構成によって、霧化したソルダレジストインキの平均粒子径は、回転霧化方式のベル型塗装ガンのベルの直径を変更することで容易に制御することができ、第一の塗装工程と第二の塗装工程のソルダレジストインキの平均粒子径を容易に変化させることができるという作用を有する。
【００２６】
また本発明のプリント配線板の製造方法は、第一の塗装工程のベルへのインキ供給量を第二の塗装工程のベルへのインキ供給量よりも少なくすることにより、第一の塗装工程で霧化したインキの平均粒子径を第二の塗装工程で霧化したインキの平均粒子径よりも小さくするというものである。この構成によって、霧化したソルダレジストインキの平均粒子径は、回転霧化方式のベル型塗装ガンのベルへ供給するソルダレジストインキの供給量を変更することで容易に制御することができ、第一の塗装工程と第二の塗装工程のソルダレジストインキの平均粒子径を容易に変化させることができるという作用を有する。
【００２７】
また本発明のプリント配線板の製造方法は、第一の塗装工程で霧化するインキ粘度は第二の塗装工程で霧化するインキ粘度よりも小さいというものである。この構成によって、霧化したソルダレジストインキの平均粒子径は、ソルダレジストインキのインキ粘度を変更することで容易に制御することができ、第一の塗装工程と第二の塗装工程のソルダレジストインキの平均粒子径を容易に変化させることができるという作用を有する。
【００２８】
また本発明のプリント配線板の製造方法は、第一の塗装工程の後、第二の塗装工程の前に、第一の塗装工程で塗装したインキを乾燥させる工程を有するというものである。この構成によって、二重に塗装したソルダレジストインキの流動性を抑えることができ、プリント配線板を吊り下げた状態で塗装した場合であってもソルダレジストインキが下方に垂れることを防ぐことができるという作用を有する。
【００２９】
また本発明のプリント配線板の製造方法は、表面に凹凸を有するプリント配線板は、絶縁樹脂層の上に導電層による配線が形成されたプリント配線板であるというものである。この構成によって、導電層によって凹凸が生じたプリント配線板であってもソルダレジスト塗装時に導電層壁面等の窪み部分に気泡残りが発生することはないという作用を有する。
【００３０】
また本発明のプリント配線板の製造方法は、表面に凹凸を有するプリント配線板は、非貫通穴が形成されたプリント配線板であるというものである。この構成によって、非貫通穴によって凹凸が生じたプリント配線板であってもソルダレジスト塗装時に非貫通穴をソルダレジストインキが塞いでしまい非貫通穴内に気泡残りが発生することはないという作用を有する。
【発明の効果】
【００３１】
本発明のプリント配線板の製造方法によれば、小径の非貫通穴を有するプリント配線板であってもソルダレジストインキの塗装時に非貫通穴内に気泡残りが発生することはなく、非貫通穴内の導電層が露出してその部分から導電層の腐食が進行し、電気的信頼性を劣化させるということの心配のないプリント配線板の製造方法を提供することができる。
【図面の簡単な説明】
【００３２】
【図１】本発明の実施の形態におけるプリント配線板の製造方法を示す斜視図
【図２】本発明の実施の形態におけるプリント配線板の製造方法を示す断面図
【図３】従来のプリント配線板の製造方法を示す斜視図
【発明を実施するための形態】
【００３３】
以下本発明の実施の形態について、図面を参照しながら説明する。
【００３４】
図１は本発明の実施の形態におけるプリント配線板の製造方法を示す斜視図である。また図２は本発明の実施の形態におけるプリント配線板の製造方法を示す断面図である。
【００３５】
図１において、本発明の実施の形態におけるソルダレジストインキの塗装工程は、第一の塗装工程１１と第二の塗装工程１２で構成されている。また、本発明の実施の形態におけるソルダレジストインキの塗装工程は、第一の塗装工程１１と第二の塗装工程１２の各々において、アース板１４、チャッキング治具１５、スプレーガン１６で構成され、この構成により、ソルダレジストインキ１７がプリント配線板１３に対して塗装される。
【００３６】
本発明で使用するプリント配線板１３は、図２に示すとおり、外層部に形成された外層導電層１８と内層部に形成された内層導電層１９を有し、各導電層は絶縁層２０上に形成されている。外層導電層１８と内層導電層１９は金属めっきが施された非貫通穴２１により電気的に接続されている。また必要に応じ表裏の外層部に形成された外層導電層１８同士、あるいは外層部に形成された外層導電層１８と内層部に形成された内層導電層１９は貫通穴に金属めっきが施されたスルーホール（図示せず）によって電気的に接続することもできる。その製造方法は周知の方法によるものであり、貫通穴加工、金属めっき、パターン形成の各工程から構成されている。
【００３７】
上記の構成を有するプリント配線板１３は、図１に示すようにソルダレジストインキ１７の塗装が行われる。本発明で使用するプリント配線板１３は、ソルダレジストインキ１７の塗装面となる外層部分に外層導電層１８および非貫通穴２１を有している。また、本発明で使用するプリント配線板１３の非貫通穴２１は、その穴壁に沿って金属めっきが施された所謂ディンプルめっきタイプである。
【００３８】
その結果、この外層部分は平坦ではなく凹凸を有することになる。一般に平坦な面にインキを塗装するよりも凹凸を有する表面に塗装するには困難を伴うことは周知の通りである。具体的には外層導電層１８のエッジ部のソルダレジスト厚が薄くなったり、外層導電層１８と絶縁層２０の接触部に窪みが生じて気泡残りが発生するというような不具合があった。特に前述の通り非貫通穴２１の径が０．２ｍｍ以下の小径の場合は非貫通穴２１の内部に気泡残りが発生する可能性があり、更にこの危険性は０．１ｍｍ以下の小径の非貫通穴２１において顕著であった。
【００３９】
本発明のプリント配線板の製造方法は上記のプリント配線板１３に対して次の動作により実施される。
【００４０】
本発明は静電塗装方式によるソルダレジスト形成の工程に係るものである。図１に示すとおり、本発明のプリント配線板の製造方法は、第一の塗装工程１１と第二の塗装工程１２を有する。第一の塗装工程１１においてプリント配線板１３に対してソルダレジストインキ１７の第一の塗装を行い、その後第二の塗装工程１２において第一の塗装で形成した塗装面の上に更にソルダレジストインキ１７の第二の塗装を行う。
【００４１】
第一の塗装工程１１と第二の塗装工程１２での塗装方法は同様の方法で行われるものであり、その動作は次の通りである。
【００４２】
図１のようにソルダレジストインキ１７を塗装するに当たって、被塗物であるパターン形成を施したプリント配線板１３はチャッキング治具１５によって吊り下げられ、アース板１４を背面にして、プリント配線板１３とアース板１４が略平行になるように配置される。ここでの略平行とは、設備設計上の平行を表しており実際の製造時には厳密には平行を要求するものではない。プリント配線板１３のそりやチャッキング治具１５の搬送時のブレによりプリント配線板１３の角や辺において平行な位置から２〜３ｃｍのずれが生じていても問題ではない。
【００４３】
プリント配線板１３の前面にはソルダレジストインキ１７を霧化噴射することができるスプレーガン１６を配置するものとする。ここで、チャッキング治具１５を介してアースされたプリント配線板１３を陽極とし、スプレーガン１６を陰極としてこれに負の高電圧を与えて、これら両極間に電界を発生させる。スプレーガン１６内に蓄えられたソルダレジストインキ１７は負に帯電されて霧化噴射されるので、陽極であるプリント配線板１３に向かって静電力によって効率よく塗装される。
【００４４】
スプレーガン１６は上下に移動することができ、これによりチャッキング治具１５に吊り下げられたプリント配線板１３の上下方向に亘ってソルダレジストインキ１７を塗装することができる。また、プリント配線板１３はチャッキング治具１５を移動させることによって水平方向に移動させることができ、プリント配線板１３とスプレーガン１６はお互いに水平方向に相対位置を変化させ、これによりプリント配線板１３の水平方向に亘ってソルダレジストインキ１７を塗装することができる。
【００４５】
以上のようなスプレーガン１６の上下方向の動きと、プリント配線板１３の水平方向の動きにより、プリント配線板１３の全面に亘ってソルダレジストインキ１７を塗装することができる。
【００４６】
なおプリント配線板１３の背面に設置されたアース板１４の目的は、プリント配線板１３の外周部から外れた領域に噴射されたソルダレジストインキ１７を回収し、塗装設備内部の壁面や床面がソルダレジストインキ１７で汚れるのを防ぐことにある。
【００４７】
本発明のプリント配線板の製造方法は、以上のように構成された第一の塗装工程１１および第二の塗装工程１２を有し、第一の塗装工程１１で霧化したソルダレジストインキ１７の平均粒子径が第二の塗装工程１２で霧化したソルダレジストインキ１７の平均粒子径よりも小さいことを特徴とする。
【００４８】
これにより第一の塗装工程１１において、平均粒子径が小さい霧化したソルダレジストインキ１７が、プリント配線板１３の表面に設けられた小径の非貫通穴２１等の凹部や外層導電層１８の絶縁層２０との接触部の窪みに対しても入り込むことができ、ソルダレジストインキ１７によって被覆することができるようになった。特に小径の非貫通穴２１においても気泡残りが発生するということはなく、非貫通穴２１壁面をソルダレジストインキ１７で被覆することが可能となった。
【００４９】
さらに第二の塗装工程においては、平均粒子径が第一の塗装工程におけるよりも大きくなるように霧化したソルダレジストインキ１７によってプリント配線板１３が塗装されるので、十分なソルダレジスト厚を確保することができ、プリント配線板１３表面に形成された外層導電層１８および非貫通穴２１を確実に被覆することが可能となった。
【００５０】
なお、第一の塗装工程１１のみで時間を掛けて塗装することにより、気泡残りを防止し十分なソルダレジスト厚を確保することは現実的ではない。第一の塗装工程１１で設定されるソルダレジストインキ１７の平均粒子径は通常設定されるよりも小さいため、この塗装工程だけで必要とするソルダレジスト厚を確保するには長い時間を要し、極端に生産性を悪化させるからである。
【００５１】
一般に外層導電層１８の厚みは数μｍ〜数百μｍであり、標準的な厚みとしては３０μｍ〜５０μｍである。また、非貫通穴２１の径としては現在１００μｍ程度が主流で、近年では更にこれよりも小径の５０μｍ〜７０μｍ程度のものも実用化が進んできている。本発明の実施の形態で用いたプリント配線板１３は、上記の標準的な仕様として、外層導電層１８の厚みは３０μｍ〜５０μｍ、非貫通穴２１の径は５０μｍ〜７０μｍとした。
【００５２】
このようなプリント配線板１３に対しては、本実施の形態における第一の塗装工程１１で霧化したソルダレジストインキ１７の平均粒子径は２０μｍ〜２５μｍ、第二の塗装工程１２で霧化したソルダレジストインキ１７の平均粒子径は４０μｍ〜５０μｍが適切である。この設定によれば、第一の塗装工程１１で霧化したソルダレジストインキ１７の最大粒子径は４５μｍ〜５０μｍとなり、上記の５０μｍ〜７０μｍの径の非貫通穴２１を塞いで気泡残りが生じる危険性はなく、非貫通穴２１内にソルダレジストインキ１７を入り込ませることができるからである。
【００５３】
第一の塗装工程１１で霧化噴射された平均粒子径２０μｍ〜２５μｍのソルダレジストインキ１７は、プリント配線板１３の表面において拡がってレベリングされ、５μｍ程度の厚みに均一化される。外層導電層１８を静電塗装方式によりソルダレジストインキ１７で被覆するには外層導電層１８の厚みと同程度の厚み分に相当する量のソルダレジストインキ１７を霧化噴射しなければならいのが一般的である。そのため厚みが３０μｍ〜５０μｍの外層導電層１８に対して第一の塗装工程１１のみで対応するには、上記の動作の６倍〜１０倍の時間が必要となる。これは原理的には可能であるが、通常の量産においては生産性を極端に悪化させるので現実的ではない。
【００５４】
そこで本実施の形態では、第二の塗装工程１２として、通常、静電塗装方式で用いられる平均粒子径が４０μｍ〜５０μｍに霧化したソルダレジストインキ１７により第二の塗装を行う。これにより、通常の生産性にて必要とするソルダレジスト厚を確保することができる。第二の塗装工程１２で霧化噴射されるソルダレジストインキ１７の平均粒子径は、第一の塗装工程１１のもののおよそ倍であるので、その体積は３乗されておよそ８倍となるからである。
【００５５】
微粒子の粒子径の測定方法は各種の方法が知られているが、本実施の形態および本明細書で用いた平均粒子径は、レーザー回折・散乱法（マイクロトラック法とも呼ばれる）によって求めた粒度分布における積算値５０％での粒子径を意味する。
【００５６】
レーザー回折・散乱法とは、粒子に対してレーザー光を当てたときに粒子径によって回折散乱光の光強度分布が異なることを利用して粒子径を測定する方法で、最も一般的に用いられている方法である。積算値５０％の粒子径とは、存在比率が５０％になるときの粒子径を表す。レーザー回折・散乱法では原理上体積分布における存在比率を表す。
【００５７】
本実施の形態におけるスプレーガン１６は、回転霧化方式のベル型塗装ガンが適している。回転霧化方式のベル型塗装ガンとは、ベル（図示せず）と呼ばれる先端が円形状の端部を有する略円錐形状またはすり鉢形状の部材の内側にソルダレジストインキ１７を供給し、このベルが回転することにより、端部から遠心力によってソルダレジストインキ１７を霧化するスプレーガン１６である。
【００５８】
この方式のスプレーガン１６によれば、ベルの回転数を変化させることにより、容易に霧化したソルダレジストインキ１７の平均粒子径を制御することが知られている。そのため、霧化したソルダレジストインキ１７の平均粒子径を制御するには回転霧化方式のベル型塗装ガンが適していると言える。
【００５９】
本発明においては、第一の塗装工程のベル回転数を第二の塗装工程のベル回転数よりも大きくすることにより、第一の塗装工程で霧化したインキの平均粒子径を第二の塗装工程で霧化したインキの平均粒子径よりも小さくすることができる。
【００６０】
またこの方式のスプレーガン１６によれば、ベルの直径を変化させることにより、容易に霧化したソルダレジストインキ１７の平均粒子径を制御することが知られている。そのため、このことからも霧化したソルダレジストインキ１７の平均粒子径を制御するには回転霧化方式のベル型塗装ガンが適していると言える。
【００６１】
本発明においては、第一の塗装工程のベルの直径を第二の塗装工程のベルの直径よりも大きくすることにより、第一の塗装工程で霧化したインキの平均粒子径を第二の塗装工程で霧化したインキの平均粒子径よりも小さくすることができる。
【００６２】
またこの方式のスプレーガン１６によれば、ソルダレジストインキ１７の粘度を変化させることにより、容易に霧化したソルダレジストインキ１７の平均粒子径を制御することが知られている。
【００６３】
本発明においては、第一の塗装工程に供給されるソルダレジストインキ１７の粘度を第二の塗装工程に供給されるソルダレジストインキ１７の粘度よりも小さくすることにより、第一の塗装工程で霧化したインキの平均粒子径を第二の塗装工程で霧化したインキの平均粒子径よりも小さくすることができる。
【００６４】
上記のように、スプレーガン１６が回転霧化方式のベル型塗装ガンである場合における霧化したソルダレジストインキ１７の平均粒子径を制御する方法として、ベルの回転数を変化させること、ベルの直径を変化させること、供給するソルダレジストインキ１７の粘度を変化させることを挙げたが、これらの組み合わせにより設定することも可能である。
【００６５】
なお、スプレーガン１６が回転霧化方式のベル型塗装ガン以外のものであっても、霧化したソルダレジストインキ１７の平均粒子径を制御できるものであれば、この方式に限定されるものではない。
【００６６】
以上のようにプリント配線板１３の片面にソルダレジストインキ１７を塗装した後は、同様の方法をもう一方の面にも施すことにより、プリント配線板１３の両面にソルダレジストインキ１７を塗装することができる。
【００６７】
両面にソルダレジストインキ１７を塗装した後、プリント配線板１３は、８０℃、２０分程度で加熱することで、ソルダレジストインキ１７の溶剤分を揮発させ乾燥状態を得ることができる。その後、周知の方法により、露光、現像、硬化の処理を行いソルダレジスト形成が完了する。
【００６８】
以上詳述したように本発明の実施の形態によれば、通常の生産性にて、小径の１００μｍもしくはそれ以下の径の非貫通穴２１であっても、ソルダレジストインキ１７の塗装時に非貫通穴２１内に気泡残りが発生することはない。また、外層導電層１８の絶縁層２０との接触部の窪みに対しても同様に気泡残りが発生することなくソルダレジストインキ１７を塗装することができる。
【００６９】
その結果、非貫通穴２１内の導電層や、外層導電層１８の絶縁層２０との接触部が露出して、その部分から導電層の腐食が進行し、電気的信頼性を劣化させるということの心配のないプリント配線板の製造方法を提供することができる。
【実施例１】
【００７０】
以下、本発明の実施例として、回転霧化方式のベル型塗装ガンを用いた場合における設定条件と霧化されたソルダレジストインキ１７の平均粒子径との関係について説明する。
【００７１】
本実施例１では、第一の塗装工程においては、先端の直径が５０ｍｍφのベルを用い、ソルダレジストインキ１７を５０ｃｃ／分の量で供給しながら、ベルを８０，０００ｒｐｍの回転数で回転させた。ベルと被塗物であるプリント配線板１３の間には５０ｋＶの電圧を印加した。これにより、霧化されたソルダレジストインキ１７の平均粒子径は２５μｍであった。
【００７２】
また、第二の塗装工程においては、先端の直径が第一の塗装工程のものと同じ５０ｍｍφのベルを用い、ソルダレジストインキ１７を２５０ｃｃ／分の量で供給しながら、ベルを２０，０００ｒｐｍの回転数で回転させた。ベルと被塗物であるプリント配線板１３の間には５０ｋＶの電圧を印加した。これにより、霧化されたソルダレジストインキ１７の平均粒子径は５０μｍであった。
【００７３】
ここでのソルダレジストインキ１７の供給量は、良好な霧化状態と塗装状態を得るために調整した値を示す。結果として、第二の塗装工程に比較して第一の塗装工程のソルダレジストインキ１７の供給量を少なくすることで、霧化されたソルダレジストインキ１７の平均粒子径を小さくすることができた。
【００７４】
本実施例１によれば、第一の塗装工程と第二の塗装工程において、先端の直径が同じベルを用い、第一の塗装工程におけるベルの回転数を大きくすることで、霧化されたソルダレジストインキ１７の平均粒子径を小さくすることができた。
【００７５】
なお、本実施例１の塗装条件とソルダレジストインキ１７の平均粒子径との関係は、ソルダレジストインキ１７に含まれる樹脂やフィラーおよび溶剤の種類、配合比率、あるいはソルダレジストインキ１７の粘度によって異なるものであり、本実施例１はその一例を示すものである。
【００７６】
しかしながら、いずれの場合においても本実施例１の場合と同様の傾向があり、ベルの回転数を大きくすることで、霧化されたソルダレジストインキ１７の平均粒子径を小さくすることができる。この際、平均粒子径を小さくした側のソルダレジストインキ１７の供給量を少なくした方が良いことにも変わりは無い。
【実施例２】
【００７７】
本実施例２では、第一の塗装工程においては、先端の直径が１００ｍｍφのベルを用い、ソルダレジストインキ１７を５０ｃｃ／分の量で供給しながら、ベルを４０，０００ｒｐｍの回転数で回転させた。ベルと被塗物であるプリント配線板１３の間には５０ｋＶの電圧を印加した。これにより、霧化されたソルダレジストインキ１７の平均粒子径は２５μｍであった。
【００７８】
また、第二の塗装工程においては、実施例１と同じく、先端の直径が５０ｍｍφのベルを用い、ソルダレジストインキ１７を２５０ｃｃ／分の量で供給しながら、ベルを２０，０００ｒｐｍの回転数で回転させた。ベルと被塗物であるプリント配線板１３の間には５０ｋＶの電圧を印加した。これにより、霧化されたソルダレジストインキ１７の平均粒子径は５０μｍであった。
【００７９】
実施例１と同じく、ここでのソルダレジストインキ１７の供給量は、良好な霧化状態と塗装状態を得るために調整した値を示す。結果として、第二の塗装工程に比較して第一の塗装工程のソルダレジストインキ１７の供給量を少なくすることで、霧化されたソルダレジストインキ１７の平均粒子径を小さくすることができた。
【００８０】
本実施例２によれば、第二の塗装工程に比較して、第一の塗装工程におけるベルの先端の直径を大きくすると同時にベルの回転数を大きくすることで、霧化されたソルダレジストインキ１７の平均粒子径を小さくすることができた。
【００８１】
ここでも実施例１と同様に、本実施例２の塗装条件とソルダレジストインキ１７の平均粒子径との関係は、ソルダレジストインキ１７に含まれる樹脂やフィラーおよび溶剤の種類、配合比率、あるいはソルダレジストインキ１７の粘度によって異なるものであり、本実施例１はその一例を示すものである。
【００８２】
しかしながら、いずれの場合においても傾向は本実施例２の場合と同じで、ベルの直径を大きくすることで、霧化されたソルダレジストインキ１７の平均粒子径を小さくすることができる。この際、平均粒子径を小さくした側のソルダレジストインキ１７の供給量を少なくした方が良いことにも変わりは無い。
【産業上の利用可能性】
【００８３】
以上のように本発明のプリント配線板の製造方法は、小径の非貫通穴を有するプリント配線板であってもソルダレジストインキの塗装時に非貫通穴内に気泡残りが発生することはなく、非貫通穴内の導電層が露出してその部分から導電層の腐食が進行し、電気的信頼性を劣化させるということの心配のないプリント配線板の製造方法を提供することができるので、移動体通信用電話機、ビデオカメラ等の各種電子機器に用いられるプリント配線板の製造方法として有用である。
【符号の説明】
【００８４】
１１  第一の塗装工程
１２  第二の塗装工程
１３  プリント配線板
１４  アース板
１５  チャッキング治具
１６  スプレーガン
１７  ソルダレジストインキ
１８  外層導電層
１９  内層導電層
２０  絶縁層
２１  非貫通穴
【図１】
2013207025.tif 000003
【図２】
2013207025.tif 000004
【図３】
2013207025.tif 000005